(57)【要約】本発明は、吸水性を低減したポリホルマールおよびコポリホルマール、その製造方法およびある種の製品を製造するためのその使用、およびそこから得られる製品を提供する。【特許請求の範囲】
【請求項１】
一般式（Ｉａ）および（Ｉｂ）
【化１】
2007500760.tif 000012
（ここで、Ａは独立して、水素またはフェニルを表し、残基Ｏ−Ｄ−ＯおよびＯ−Ｅ−Ｏはいずれか所望のジフェノレート残基を表し、ここで−Ｅ−および−Ｄ−は互いに独立して、６〜４０個のＣ原子を有する芳香族残基であり、この残基は任意に複素原子を含有する１以上の芳香族または縮環型芳香族核を含んでもよく、任意にＣ１〜Ｃ１２アルキル残基またはハロゲンで置換され、架橋要素として脂肪族残基、脂環族残基、芳香族核または複素原子を含有してもよく、ここで、残基Ｏ−Ｄ−ＯおよびＯ−Ｅ−Ｏの少なくとも一方は式Ｂ
【化２】
2007500760.tif 000013
の１，１−ビス−（４−ヒドロキシフェニル）シクロヘキサン残基に相当し、シクロヘキサン環に対して少なくとも単置換され、
ここで、ｎは１〜１０を意味し、記号Ｒは互いに独立していずれか所望の置換基を表し、ｋおよびｏは１〜４０００の整数を表し、ｏは１〜４０００の数を表し、ｍはｚ／ｏの分数を表し、ｎは（ｏ−ｚ）／ｏの分数を表し、ｚは１〜ｏの数を表す）
の線形ポリホルマールまたはコポリホルマール。
【請求項２】
Ａは水素を表す請求項１による線形ポリホルマールおよびコポリホルマール。
【請求項３】
射出成形または押出し法によって製品を製造するための請求項１によるポリホルマールおよびコポリホルマールの使用。
【請求項４】
製品は光データ記憶媒体であることを特徴とする請求項３による使用。
【請求項５】
請求項１によるポリホルマールおよび／またはコポリホルマールを含有する光データ記憶媒体。
【請求項６】
製品は医療物品であることを特徴とする請求項３による使用。
【請求項７】
請求項１によるポリホルマールおよび／またはコポリホルマールを含有する医療物品。
【請求項８】
１，１−ビス（４−ヒドロキシフェニル）−３，３，５−トリメチルシクロヘキサン（ビスフェノールＴＭＣ）に基づくホモポリホルマールを含有することを特徴とする請求項１による線形ポリホルマール。
【請求項９】
ビスフェノールと塩化メチレンとを、好適な高沸点溶媒の均一溶液において、塩基の存在中で、３０〜１６０℃の温度で反応させることによる、請求項１による線形ポリホルマールおよびコポリホルマールの製造方法。
【発明の詳細な説明】
【技術分野】
【０００１】
本発明は、吸水性を低減したポリホルマールおよびコポリホルマール、その製造方法およびある種の製品を製造するためのその使用、およびそこから得られる製品を提供する。
【背景技術】
【０００２】
芳香族ポリカーボネートは、エンジニアリング熱可塑性プラスチックの群に属する。これらは、エンジニアリング用途で重要である特性（透明性、耐熱性および靭性）の組み合わせによって区別される。高分子量線形ポリカーボネートは、ビスフェノールＡのアルカリ金属塩とホスゲンとを２相混合物中で反応させることによる相境界法によって得られる。分子量は、モノフェノール、例えばフェノールまたはｔｅｒｔ．−ブチルフェノールの量によって制御されうる。これらの反応は実際にはもっぱら線形ポリマーをもたらす。これは末端基分析によって証明され得る。また、ビスフェノールＡに基づく芳香族ポリカーボネートは、特に光データ記憶媒体の製造用に用いられる。しかし、これらは０．３４重量％までの水分を吸収する場合があり、このことはデータ記憶媒体の寸法安定性に不都合な影響をもたらす。他方、特に屋外での用途では、加水分解がある種問題である。また、加水分解耐性の問題は、蒸気殺菌可能な医療物品としての使用に関連しても挙げられる。
【発明の開示】
【発明が解決しようとする課題】
【０００３】
したがって、先行技術の基では、エンジニアリング熱可塑性プラスチックとしてポリカーボネートの典型的な有効性を有するが、上記のような不都合を示さない材料を提供することが、長年目的とされてきた。
【０００４】
驚くべきことに、今回、ある種のポリホルマールおよびコポリホルマールが、このような材料であることを見出した。
【０００５】
また、芳香族ポリホルマールは、透明な熱可塑性プラスチックであり、これはビスフェノール構造ユニットから合成される。しかし、ポリカーボネートとは異なり、ビスフェノール構造ユニット間の結合はカーボネートユニットからなるのではなく、全部がアセタールユニットに代わる。ポリカーボネートではホスゲンが結合用のカーボネート源として機能するが、ポリホルマールでは、例えば塩化メチレンが、重縮合時の全部のアセタール結合ユニット源として機能する。したがって、ポリホルマールをポリアセタールと見なしても良い。
【０００６】
ポリカーボネートとは異なり、芳香族ポリホルマールは、アルカリ金属水酸化物の存在中で、ビスフェノールＡと塩化メチレンの均一相において製造されてもよい。
【０００７】
本重縮合反応では、塩化メチレンは、反応物の役割と溶媒の役割を同時に果たす。ポリカーボネートの重縮合時と同様に、分子量はここでも使用されるモノフェノールの量によって制御されうる。
【０００８】
ＵＳ  Ｂ  ４，３７４，９７４号公報は、線形および環状オリゴ−およびポリホルマールが、特定のビスフェノールから出発し、塩化メチレンとの反応後に得られうるといった方法を既に記載している。前記方法で得られる材料の欠点の１つは、環状反応生成物の含有量が数パーセントと比較的高いことであり、このことは機械特性に非常に不都合な影響をもたらす。さらに、記載されているポリホルマールは有機溶媒中で非常に不都合な膨潤特性を示し、このことはその後の不都合な環状要素の除去を事実上不可能にしている。
【０００９】
ＤＥ  Ａ  ２７３８９６２号公報およびＤＥ  Ａ  ２８１９５８２号公報はさらに、上記の不都合を有する同様のポリホルマール、およびそのコーティングまたはフィルムとしての使用を記載している。
【００１０】
ＥＰ  Ａ  ０２７７６２７号公報は、式
【化３】
2007500760.tif 000002
の特定のビスフェノールに基づくポリホルマール、およびその光学機器用材料としての使用可能性を記載している。前記出願では、ポリホルマールの光学的異方性を光学的用途に好適な範囲にするために、ビスフェノールのアリール残基における置換は必須であると記載されている。
【００１１】
しかし、先の先行技術に記載されているポリホルマールおよびその特性またはその製造方法は、満足いくものではなく、また線形ポリマーの達成可能な純度に限界があるという不都合を有する。その材料は不適当な機械特性を有し、例えば、高い脆弱性を示す。
【００１２】
先行技術は、驚くほど著しく低吸水性のポリホルマールを開示しておらず、このようなポリホルマールこそが光データ記憶媒体用のエンジニアリング材料として特に興味深いポリホルマールである。
【課題を解決するための手段】
【００１３】
したがって、本目的は、先行技術から公知の不都合を排除した、ある種の用途のための高分子量ポリホルマールおよびコポリホルマールおよびその製造方法を提供するものである。前記目的は、驚くべきことに、ある種のビスフェノールの使用によって、これにより得られうる本発明によるポリホルマールおよびコポリホルマールによって、およびそのための製造方法によって達成される。
【００１４】
また、驚くべきことに、得られたポリホルマールは先行技術のポリカーボネートよりも著しく低い吸水性の値を有することを見出した。このことは、データ記憶媒体、例えばＤＶＤおよびＤＶＤ−Ｒおよび他の高密度記憶システム、例えばブルーレイディスク（ＢＤ）および次世代光ディスク（ＡＯＤ）の製造にとって、かつ周辺分野のオプティクスにとって重要である。結果的に寸法安定性を改良することが可能であり、これは青または青−緑レーザの使用にとってさらに重要である。材料の好適な溶解性と膨潤特性のために、いかなる環状不純物が発生してもほぼ完全に除去されうり、その後不純物は今日の通常のポリカーボネートの場合と同程度の量しか存在しない。これは環状不純物による機械特性への負の影響を事実上打ち消している。さらに、驚くべきことに、１３０〜１７０℃の高いガラス転移温度が好適なコポリマー組成物を用いて達成されうることを見出し、前記温度はエンジニアリング用途、例えば光データ記憶媒体または蒸気殺菌可能な医療物品に必要である。
【００１５】
全部がアセタールのために、全く予想外に、これらのポリホルマールは、比較的高温でアルカリ性と酸性の両方の媒体中で極度の加水分解安定性をも有する（このことがこれらのポリマーを検討しなければならない点である）。さらに、本ポリマーに水中での煮沸試験を施しても、本ポリマーはポリカーボネートより格段に安定である。
【００１６】
したがって、本発明は、光データ記憶媒体および医療物品を製造するための線形ポリホルマールまたはコポリホルマールの使用を提供し、また芳香族ビスフェノールに基づくコポリホルマール自身を提供するものであって、一般式（３ａ）および（３ｂ）による非限定的な例を用いて表される。
【化４】
2007500760.tif 000003
ここで、Ａは、水素またはフェニル、好ましくは水素を表し、残基Ｏ−Ｄ−ＯおよびＯ−Ｅ−Ｏはいずれか所望のジフェノレート残基を表し、ここで−Ｅ−および−Ｄ−は互いに独立して、６〜４０個のＣ原子、好ましくは６〜２１個のＣ原子を有する芳香族残基であり、この残基は任意に複素原子を含有する１以上の芳香族または縮環型芳香族核を含んでもよく、任意にＣ１〜Ｃ１２アルキル残基、好ましくはＣ１〜Ｃ８アルキル残基またはハロゲンで置換され、架橋要素として脂肪族残基、脂環族残基、芳香族核または複素原子、好ましくは脂肪族残基または脂環族残基を含有してもよく、ここで、残基Ｏ−Ｄ−ＯおよびＯ−Ｅ−Ｏの少なくとも一方は式Ｂ
【化５】
2007500760.tif 000004
の１，１−ビス（４−ヒドロキシフェニル）シクロヘキサン残基に相当し、シクロヘキサン環に対して少なくとも単置換され、
ここで、ｎ１は１〜１０、好ましくは１〜５、特に好ましくは１〜３、非常に特に好ましくは３を表し、記号Ｒは互いに独立していずれか所望の置換基、好ましくはアルキル、アルケニル、アリールまたはハロゲン残基、好ましくはアルキル残基、特に好ましくは１〜１０個の炭素原子を有するアルキル残基、非常に特に好ましくは１〜５個の炭素原子を有するアルキル残基、特に１〜３個の炭素原子を有するアルキル残基を表し、式Ｂの特に好適なこのような残基は、Ｒがメチルを表す場合のものであり、最も特別には記号Ｒが同じ残基を表す場合のものであり、かつ
ｋは１〜４０００、好ましくは２〜２０００、特に好ましくは２〜１０００および非常に特に好ましくは２〜５００および特に好ましくは２〜３００の整数を表し、ｏは１〜４０００、好ましくは１〜２０００、特に好ましくは１〜１０００および非常に特に好ましくは１〜５００および特に好ましくは１〜３００の数を表し、ｍはｚ／ｏの分数を表し、ｎは（ｏ−ｚ）／ｏの分数を表し、ｚは１〜ｏの数を表す。
【００１７】
本発明による線形ポリホルマールまたはコポリホルマールの非常に特に好ましい構造ユニットは、式（４ａ）および（４ｂ）の一般構造から誘導され、
【化６】
2007500760.tif 000005
ここで、大括弧内の式はジフェノレート残基を記載しており、ここでＲ１およびＲ２は、互いに独立して、Ｈ、線形または分岐Ｃ１〜Ｃ１８アルキルまたはアルコキシ残基、ハロゲン、例えばＣｌまたはＢｒ、または任意に置換されたアリールまたはアラルキル残基、好ましくはＨまたは線形または分岐Ｃ１〜Ｃ１２アルキル、特に好ましくはＨまたはＣ１〜Ｃ８アルキル残基および非常に特に好ましくはＨまたはメチルを示し、Ａは水素またはフェニル、好ましくは水素を示し、
Ｘは、単結合または−ＳＯ２−、−ＣＯ−、−Ｓ−、−Ｏ−、Ｃ１〜Ｃ６アルキレン、好ましくはＣ１〜Ｃ３アルキレンおよび特に好ましくはメチレン残基；Ｃ２〜Ｃ５アルキリデン、好ましくはＣ２〜Ｃ３アルキリデン残基；Ｃ５〜Ｃ６シクロアルキリデン、好ましくはシクロヘキシル残基を示し、これらはＣ１〜Ｃ６アルキル、好ましくはメチルまたはエチル残基、またはＣ６〜Ｃ１２アリーレン残基で置換されてもよく、さらに複素原子を含有する芳香族環と任意に縮環してもよく、ｐは１〜４０００、好ましくは２〜２０００、特に好ましくは２〜１０００および非常に特に好ましくは２〜５００および特に２〜３００の整数を表し、ｑはｚ／ｐの分数を表し、ｒは（ｐ−ｚ）／ｐの分数を表し、ｚは１〜ｐの数を表す。
【００１８】
特に好ましくは、式（３）および（４）における各種ジフェノレートは、さらに以下に述べる好適なジフェノールから同様に誘導される。
【００１９】
記載しうる一般式（３）および（４）に基づくジフェノールの例は、ヒドロキノン、レゾルシノール、ジヒドロキシビフェニール、ビス（ヒドロキシフェニル）アルカン、ビス（ヒドロキシフェニル）シクロアルカン、ビス（ヒドロキシフェニル）スルフィド、ビス（ヒドロキシフェニル）エーテル、ビス（ヒドロキシフェニル）ケトン、ビス（ヒドロキシフェニル）スルホン、ビス（ヒドロキシフェニル）スルホキシド、４，４’−ジヒドロキシジフェニルエーテル、３，３’−ジヒドロキシジフェニルエーテル、３，４’−ジヒドロキシジフェニルエーテル、α，α’−ビス（ヒドロキシフェニル）ジイソプロピルベンゼン、およびその環−アルキル化および環−ハロゲン化化合物、およびさらにはα，ω−ビス（ヒドロキシフェニル）ポリシロキサンである。
【００２０】
好ましいジフェノールは、例えば４，４’−ジヒドロキシビフェニール（ＤＯＤ）、２，２−ビス（４−ヒドロキシフェニル）プロパン（ビスフェノールＡ）、１，１−ビス（４−ヒドロキシフェニル）−３，３，５−トリメチルシクロヘキサン（ビスフェノールＴＭＣ）、１，１−ビス（４−ヒドロキシフェニル）シクロヘキサン、２，４−ビス（４−ヒドロキシフェニル）−２−メチルブタン、１，１−ビス（４−ヒドロキシフェニル）−１−フェニルエタン、１，３−ビス[２−（４−ヒドロキシフェニル）−２−プロピル]ベンゼン（ビスフェノールＭ）、１，３−ビス[２−（４−ヒドロキシフェニル）−２−プロピル]ベンゼン（ビスフェノールＭ）、２，２−ビス（３−メチル−４−ヒドロキシフェニル）プロパン、２，２−ビス（３−クロロ−４−ヒドロキシフェニル）プロパン、ビス（３，５−ジメチル−４−ヒドロキシフェニル）メタン、２，２−ビス（３，５−ジメチル−４−ヒドロキシフェニル）プロパン、ビス（３，５−ジメチル−４−ヒドロキシフェニル）スルホン、２，４−ビス（３，５−ジメチル−４−ヒドロキシフェニル）−２−メチルブタン、２，２−ビス（３，５−ジクロロ−４−ヒドロキシフェニル）プロパンおよび２，２−ビス（３，５−ジブロモ−４−ヒドロキシフェニル）プロパンである。
【００２１】
特に好ましいジフェノールは、例えば２，２−ビス（４−ヒドロキシフェニル）プロパン（ビスフェノールＡ）、４，４’−ジヒドロキシビフェニール（ＤＯＤ）、１，３−ビス[２−（４−ヒドロキシフェニル）−２−プロピル]ベンゼン（ビスフェノールＭ）、２，２−ビス（３，５−ジメチル−４−ヒドロキシフェニル）プロパン、１，１−ビス（４−ヒドロキシフェニル）−１−フェニルエタン、２，２−ビス（３，５−ジクロロ−４−ヒドロキシフェニル）プロパン、２，２−ビス（３，５−ジブロモ−４−ヒドロキシフェニル）プロパン、１，１−ビス（４−ヒドロキシフェニル）−シクロヘキサンおよび１，１−ビス（４−ヒドロキシフェニル）−３，３，５−トリメチルシクロヘキサン（ビスフェノールＴＭＣ）である。
【００２２】
非常に特に好ましい化合物は、２，２−ビス（４−ヒドロキシフェニル）プロパン（ビスフェノールＡ）、４，４’−ジヒドロキシビフェニール（ＤＯＤ）、１，３−ビス[２−（４−ヒドロキシフェニル）−２−プロピル]ベンゼン（ビスフェノールＭ）および１，１−ビス（４−ヒドロキシフェニル）−３，３，５−トリメチルシクロヘキサン（ビスフェノールＴＭＣ）である。
【００２３】
特に好ましい化合物は、２，２−ビス（４−ヒドロキシフェニル）プロパン（ビスフェノールＡ）および１，１−ビス（４−ヒドロキシフェニル）−３，３，５−トリメチルシクロヘキサン（ビスフェノールＴＭＣ）である。
【００２４】
ジフェノールは単独で使用されても、混合物として使用されてもよく、ホモポリホルマールおよびコポリホルマールの両方が含まれる。ジフェノールは文献から公知であり、文献から公知の方法を用いて製造されうる（例えばＨ．Ｊ．バイシュ（Ｂｕｙｓｃｈ）ら、ウルマンズ・エンサイクロペディア・オブ・インダストリアル・ケミストリー（Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ）、ＶＨＣ、ニューヨーク、１９９１、第５版，ｖｏｌ．１９、ｐ．３４８参照）。
【００２５】
本発明は、射出成形または押出し法によって製品を製造するための、およびフィルムを製造するための式（３ａ）および（３ｂ）の線形ポリホルマールまたはコポリホルマールの使用を提供するものである。好ましくは、これらは、射出成形または押出し法において、特に好ましくは光データ記憶媒体および医療物品の製造用に用いられる。
【００２６】
また、本発明は式３ａおよび３ｂのポリホルマールおよびコポリホルマール自身を提供するものである。
【００２７】
さらに、本発明は、式（３ａ）および（３ｂ）のポリホルマールおよびコポリホルマールの製造方法に関し、ビスフェノールと鎖重合停止剤とを、塩化メチレンまたはα，α−ジクロロトルエンと好適な高沸点溶媒（例えば、Ｎ−メチルピロリドン（ＮＭＰ）、ジメチルホルムアミド（ＤＭＦ）、ジメチルスルホキシ（ＤＭＳＯ）、Ｎ−メチルカプロラクタム（ＮＭＣ）、クロロベンゼン、ジクロロベンゼン、トリクロロベンゼンまたはテトラヒドロフラン（ＴＨＦ））との均一溶液において、塩基（好ましくは、水酸化ナトリウムまたは水酸化カリウム）の存在中で、３０〜１６０℃の温度で反応させることを特徴とする。好ましい高沸点溶媒は、ＮＭＰ、ＤＭＦ、ＤＭＳＯおよびＮＭＣであり、特に好ましくはＮＭＰ、ＮＭＣ、ＤＭＳＯおよび非常に特に好ましくはＮＭＰおよびＮＭＣである。また、反応は多段階で行われてもよい。いったん有機相を洗浄して中性化したら、任意に必要な環状不純物の分離を、沈殿法によって、または環状化合物を溶解させる溶媒（例えばアセトン）を用いた未精製の生成物の分取混練法によって行う。環状不純物は、事実上完全に溶媒中に溶解し、数回に分けて溶媒を変えて混練することによってほとんど完全に分離されうる。例えば、約１０リットルのアセトンを用いて、これを例えば約６ｋｇの量のポリホルマールに５回に分けて添加することによって、混練後明らかに１％以下の環状不純物含有量に達することができる。
【００２８】
また、環状ポリホルマールおよびコポリホルマールを、好適な溶媒中で沈殿法によって分離してもよく、溶媒は所望のポリマーにとっては溶媒として機能せず、不所望の環状不純物にとって溶媒として機能するものである。好ましくは、これらはアルコールまたはケトンを含有する。
【００２９】
ビスフェノールは上記ジフェノールを意味すると捕らえるべきである。第２反応物は、塩化メチレンまたはα，α−ジクロロトルエンを含有する。
【００３０】
反応温度は、３０℃〜１６０℃、好ましくは４０℃〜１００℃、特に好ましくは５０℃〜８０℃および非常に特に好ましくは６０℃〜８０℃である。
【００３１】
本発明による分岐ポリホルマールおよびコポリホルマールの分子量Ｍｗは、６００〜１，０００，０００ｇ／ｍｏｌ、好ましくは６００〜５００，０００ｇ／ｍｏｌ、特に好ましくは６００〜２５０，０００ｇ／ｍｏｌおよび非常に特に好ましくは６００〜１２０，０００ｇ／ｍｏｌおよび特に６００〜８０，０００ｇ／ｍｏｌの範囲にある（ＧＰＣおよびポリカーボネートキャリブレーションによって同定される）。
【００３２】
好ましい、特に好ましいまたは非常に特に好ましい実施の形態は、好ましい、特に好ましいまたは非常に特に好ましい、優先的である等と述べたパラメータ、化合物、定義および説明を用いて行う場合である。
【００３３】
しかし、記載中または優先的範囲中に述べた定義、パラメータ、化合物および説明は、自由に互いに組み合わせてもよく、すなわち、特定の範囲と優先的範囲間で組み合わせてもよい。
【００３４】
本発明によるポリホルマールおよびコポリホルマールを、公知の方法で加工してもよく、いずれか所望の形状の物品へと、例えば押出し法または射出成形によって処理しても良い。また、溶液法または押出し法によってフィルムを製造しても良い。
【００３５】
他のポリマー、例えば芳香族ポリカーボネートおよび／または他の芳香族ポリエステルカーボネートおよび／または他の芳香族ポリエステルを、本発明によるポリホルマールおよびコポリホルマールと、公知の方法で混合しても良い。
【００３６】
熱可塑性プラスチックに常套的な添加剤、例えば充填剤、ＵＶ安定剤、熱安定剤、帯電防止剤および顔料または染料を、常套的な量で、本発明によるポリホルマールおよびコポリホルマールに添加してもよい。さらに任意に、離型機能、流動機能および／または難燃性を、外型剥離剤、例えばグリセロールモノステアレート（ＧＭＳ）、ＰＥＴＳまたは脂肪酸エステル、レオロジー添加剤および／または難燃剤、例えばアルキルおよびアリールホスフィト、ホスフェート、ホスファン、低分子量カルボン酸エステル、ハロゲン化合物、塩、チョーク、シリカ、粉末、ガラスおよびカーボンファイバ、ＰＴＦＥまたはＰＴＦＥ−含有混合物、顔料およびその組み合わせを添加することによって、改良しても良い。このような化合物は、例えばＷＯ９９／５５７７２号公報、１５〜２５頁、および「プラスチックス・アディティブス・ハンドブック（Ｐｌａｓｔｉｃｓ  Ａｄｄｉｔｉｖｅｓ  Ｈａｎｄｂｏｏｋ）」、ハンス・ツァイフェル（Ｈａｎｓ  Ｚｗｅｉｆｅｌ）、第５版、２０００、ハンサー・パブリッシャーズ（Ｈａｎｓｅｒ  Ｐｕｂｌｉｓｈｅｒｓ）、ムニッヒに記載されている。
【００３７】
本発明によるポリホルマールおよびコポリホルマールは、任意に他の熱可塑性プラスチックおよび／または常套の添加剤と混合され、いずれか所望の形状の物品／押出し成形体へと処理されたら、既に公知のポリカーボネート、ポリエステルカーボネートおよびポリエステルが使用される用途で使用されうる。本ポリホルマールおよびコポリホルマールは、その特性範囲のために、光データ記憶媒体、例えばＣＤ、ＣＤ−Ｒ、ＤＶＤ、ＤＶＤ−Ｒ、ブルーレイディスク（ＢＤ）または次世代光ディスク（ＡＯＤ）および周辺分野のオプティクス用の基材として特に好適である。
【００３８】
別の好適な用途領域は、頻繁に蒸気殺菌されるため、並外れて良好な加水分解耐性が条件とされる医療物品である。このような物品は、例えば透析装置、心臓切開術用リザーバ、酸素供給器の外被、プレートおよび中空ファイバ透析装置、分離器外被、注射システム、吸入麻酔器、チューブ、コネクタ、三又タップ、注射スペーサおよび他の部品である。
【００３９】
さらに、本発明によるポリホルマールの使用例は次のものである。
公知のように安全パネルは、建築、自動車および飛行機の多くの領域において、およびヘルメットのバイザーとして求められている。
１．フィルム、例えばスキーフィルムの製造。
２．例えば駅や温室のルーフィング建物用、および照明システム用の透光性シート、特にセル形シート。
３．光データ記憶媒体の製造。
４．信号機の外被または交通標識の製造用。
５．発泡体製造用（例えばＤＥ−Ｂ  １０３１５０７号公報参照）
６．糸および繊維の製造用（例えばＤＥ−Ｂ  １１３７１６７号公報およびＤＥ−Ａ  １７８５１３７号公報参照）
７．照明用途用のガラスファイバを含有する半透明のプラスチックとして（例えばＤＥ−Ａ１５５４０２０号公報参照）。
８．透光性および光散乱性成形体の製造用の硫酸バリウム、二酸化チタンおよび／または酸化ジルコニウムまたは有機ポリマー状アクリレートゴムを含有する半透明のプラスチックとして（ＥＰ−Ａ６３４４４５号公報、ＥＰ−Ａ２６９３２４号公報）。
９．精密射出成形、例えばレンズ取り付け具の製造用。この目的のために使用されるポリホルマールは、ガラスファイバおよび任意にさらに全重量に関して約１〜１０重量％のＭｏＳ２を含有する。
１０．光学装置部品、特にスチールおよびビデオカメラ用レンズの製造用（例えばＤＥ−Ａ２７０１１７３号公報参照）。
１１．透光性物質、特に光ファイバケーブルとして（例えば、ＥＰ−Ａ００８９８０１号公報参照）。
１２．導電体用およびプラグソケットおよびコネクタ用の絶縁材料として。
１３．香水、アフターシェーブローションおよび汗に対する耐性を改良した携帯電話ケースの製造。
１４．ネットワークインターフェイス装置。
１５．有機光伝導体用基材。
１６．トーチおよびランプ、例えばストリップライトまたはヘッドライト／スポットライトランプ、ディフューザディスクまたは内部レンズの製造用。
１７．医療用途、例えば酸素供給器、透析装置用。
１８．食品用途、例えばボトル、陶器類およびチョコレート型用。
１９．燃料や潤滑剤との接触が起こりうる自動車用途、例えばバンパー用、任意にＡＢＳまたは好適なゴムとの好適な混合物の形態である。
２０．スポーツ用品、例えばスラロームのポール、スキーブーツの留め具用。
２１．家庭用品、例えば台所シンクおよび郵便ボックス用。
２２．外被、例えば配電キャビネット用。
２３．電動歯ブラシ用外被およびヘアードライヤー外被。
２４．洗浄液に対する耐性を改良した透明な洗浄装置の窓。
２５．安全眼鏡、視力矯正眼鏡。
２６．調理中の蒸気、特に油の蒸気に対する耐性を改良した調理施設用ランプカバー。
２７．薬剤配合用包装フィルム。
２８．チップボックスおよびチップキャリア。
２９．他の用途、例えば牛舎の給飼扉または動物のケージ用。
【００４０】
また、本発明によるポリマーから製造される成形体および光データ記憶媒体も本願によって提供される。
【００４１】
以下の実施例は発明を例示するものであって、その範囲を限定するものではない。
【実施例】
【００４２】
（実施例１）
（ビスフェノールＴＭＣからのホモポリホルマールの合成）
【化７】
2007500760.tif 000006
【００４３】
７ｋｇ（２２．５５ｍｏｌ）のビスフェノールＴＭＣ、２．２５５ｋｇ（５６．３８ｍｏｌ）の水酸化ナトリウムフレークおよび５１．０７ｇ（０．３４ｍｏｌ）の微細グレードのｐ−ｔｅｒｔ−ブチルフェノール（アルドリッチ（Ａｌｄｒｉｃｈ））を５００ｍｌの塩化メチレンに入れ、これを窒素保護雰囲気下で攪拌しながら、２８．７ｋｇの塩化メチレンと４０．１８ｋｇのＮ−メチル−２−ピロリドン（ＮＭＰ）との溶媒混合物に添加する。均一化した後、混合物を加熱して還流し（７８℃）、１時間この温度で攪拌する。２５℃まで冷却した後、反応バッチを３５ｌの塩化メチレンと２０ｌの脱イオン水を用いて希釈する。バッチを分離器中で水を用いて洗浄して中性化し塩をなくす（導電率＜１５μＳ．ｃｍ−１）。分離器から有機相を分離し、溶媒交換を蒸発器タンク内で行い、塩化メチレンをクロロベンゼンと置き換える。その後、材料を、ＺＳＫ  ３２液化押出成形機を通じて２７０℃の温度で押出し成形して、ペレットにする。この合成手順を２回行う。初期材料を廃棄した後、これにより全部で９．８５ｋｇのポリホルマールが透明なペレットとして得られる。この生成物はまだ、不純物として低分子量の環状不純物を含有している。この材料を２部に分け、各部を一晩約５ｌのアセトンで膨張させる。得られた塊を、環状不純物がもはや検出されなくなるまで、数回新たなアセトンと混練する。精製された材料を合わせこれをクロロベンゼンに溶解した後、再度液化押出し成形機を通じて２８０℃で押出し成形を行う。初期材料を廃棄した後、これにより全部で７．３１ｋｇのポリホルマールが透明なペレットとして得られる。
【００４４】
（分析）
・ＧＰＣによれば、分子量Ｍｗ＝３８３４５、Ｍｎ＝２０１３８、Ｄ＝１．９０
（ポリカーボネートに対するキャリブレーション）
・ガラス転移温度Ｔｇ＝１７０℃
・塩化メチレン中での相対溶液粘度（０．５ｇ／１００ｍｌの溶液）＝１．２３４
【００４５】
（実施例２）
（ビスフェノールＡから調製したホモポリホルマール）
【化８】
2007500760.tif 000007
【００４６】
７ｋｇ（３０．６６ｍｏｌ）のビスフェノールＡ（ベイヤー  ＡＧ）、３．０６６ｋｇ（７６．６５ｍｏｌ）の水酸化ナトリウムフレークおよび６９．４ｇ（０．４６２ｍｏｌ）の微細グレードのｐ−ｔｅｒｔ−ブチルフェノール（アルドリッチ（Ａｌｄｒｉｃｈ））を５００ｍｌの塩化メチレンに入れ、これを窒素保護雰囲気下で攪拌しながら、２８．７ｋｇの塩化メチレンと４０．１８ｋｇのＮ−メチル−２−ピロリドン（ＮＭＰ）との溶媒混合物に添加する。均一化した後、混合物を加熱して還流し（７８℃）、１時間この温度で攪拌する。２５℃まで冷却した後、反応バッチを２０ｌの塩化メチレンと２０ｌの脱イオン水を用いて希釈する。バッチを分離器中で水を用いて洗浄して中性化し塩をなくす（導電率＜１５μＳ．ｃｍ−１）。分離器から有機相を分離し、溶媒交換を蒸発器タンク内で行い、塩化メチレンをクロロベンゼンと置き換える。その後、材料を、ＺＳＫ  ３２液化押出成形機を通じて２００℃の温度で押出し成形して、ペレットにする。この合成手順を２回行う。初期材料を廃棄した後、これにより全部で１１．９９ｋｇのポリホルマールが透明なペレットとして得られる。
【００４７】
（分析）
・ＧＰＣによれば、分子量Ｍｗ＝３１７３２、Ｍｎ＝３４６５（ポリカーボネートに対するキャリブレーション）。環状不純物を今回分離しなかった。材料をアセトンと混練することができず、したがって同様の環状不純物の分離は不可能である。
・ガラス転移温度Ｔｇ＝８９℃
・塩化メチレン中での相対溶液粘度（０．５ｇ／１００ｍｌの溶液）＝１．２３７
【００４８】
（実施例３）
（ビスフェノールＴＭＣおよびビスフェノールＡからのコポリホルマールの合成）
【化９】
2007500760.tif 000008
【００４９】
５．４３２ｋｇ（１７．５ｍｏｌ）のビスフェノールＴＭＣ（ｘ＝７０ｍｏｌ％）、１．７１２ｋｇ（７．５ｍｏｌ）のビスフェノールＡ（ｙ＝３０ｍｏｌ％）、２．５ｋｇ（６２．５ｍｏｌ）の水酸化ナトリウムフレークおよび５６．３３ｇ（０．３７５ｍｏｌ）の微細グレードのｐ−ｔｅｒｔ−ブチルフェノール（アルドリッチ（Ａｌｄｒｉｃｈ））を５００ｍｌの塩化メチレンに入れ、これを窒素保護雰囲気下で攪拌しながら、２８．７ｋｇの塩化メチレンと４０．１８ｋｇのＮ−メチル−２−ピロリドン（ＮＭＰ）との溶媒混合物に添加する。均一化した後、混合物を加熱して還流し（７８℃）、１時間この温度で攪拌する。２５℃まで冷却した後、反応バッチを３５ｌの塩化メチレンと２０ｌの脱イオン水を用いて希釈する。バッチを分離器中で水を用いて洗浄して中性化し塩をなくす（導電率＜１５μＳ．ｃｍ−１）。分離器から有機相を分離し、溶媒交換を蒸発器タンク内で行い、塩化メチレンをクロロベンゼンと置き換える。その後、材料を、ＺＳＫ  ３２液化押出成形機を通じて２８０℃の温度で押出し成形して、ペレットにする。初期材料を廃棄した後、これにより全部で５．１４ｋｇのコポリホルマールが透明なペレットとして得られる。この生成物はまだ、不純物として低分子量の環状不純物を含有している。この材料を一晩約５ｌのアセトンで膨張させる。得られた塊を、環状不純物がもはや検出されなくなるまで、数回新たなアセトンと混練する。精製された材料をクロロベンゼンに溶解し、再度液化押出し成形機を通じて２７０℃で押出し成形を行う。初期材料を廃棄した後、これにより全部で３．１１ｋｇのポリホルマールが透明なペレットとして得られる。
【００５０】
（分析）
・ＧＰＣによれば、分子量Ｍｗ＝３９９０１、Ｍｎ＝１９５３８、Ｄ＝２．０４
（ポリカーボネートに対するキャリブレーション）
・ガラス転移温度Ｔｇ＝１４８℃
・塩化メチレン中での相対溶液粘度（０．５ｇ／１００ｍｌの溶液）＝１．２４６
・ＣＤＣｌ３における１ＮＭＲは予想通りの導入比ｘ／ｙを示す。
【００５１】
（実施例４〜１１）
（ビスフェノールＴＭＣおよびビスフェノールＡからの各種組成を有するコポリホルマールの合成）
さらに、コポリホルマールを実施例３の合成と同様の方法で製造する（表１参照）。
【００５２】
【表１】
2007500760.tif 000009
【００５３】
（実施例１２）
（ポリホルマールおよびコポリホルマールの水含有量の同定）
（９５％ｒ．H．の湿潤条件および３０℃の貯蔵温度下での貯蔵後の、実施例１〜１０からのポリホルマールの吸水性および水含有量の同定）
各種貯蔵期間の後に、水含有量を定量カールフィッシャー滴定（電量滴定）によって同定する。
貯蔵期間：７日および１４日
天候：９５％ｒ．H．の湿潤条件および３０℃
再現：貯蔵条件毎に４測定
【００５４】
水含有量の平均を図１に示す。
【００５５】
０％のＴＭＣ−ビスフェノール（１００％ビスフェノールＡ）および１００％ＴＭＣ−ビスフェノールを用いたポリカーボネートに比べて、ポリホルマールおよびコポリホルマールコポリマー組成物では全濃度範囲にわたって吸水性レベルが著しく低下していることが明らかに証明されている。
【００５６】
（実施例１３）
【化１０】
2007500760.tif 000010
【００５７】
７３．４７ｇ（０．３２ｍｏｌ）のビスフェノールＡと３２．０４ｇ（０．８ｍｏｌ）の水酸化ナトリウムパールを窒素保護下で攪拌しながら、１０３．６５ｇ（０．６４）のα，α−ジクロロトルエン（アルドリッチ）と４５０ｍｌのＮ−メチル−２−ピロリドン（ＮＭＰ）との混合物に添加する。均一化した後、混合物を７８〜８３℃に加熱して、１時間この温度で攪拌する。常温まで冷却した後、反応バッチを塩化メチレンと水を用いて希釈する。有機相を、水を用いて複数回繰り返し洗浄して中性化し塩をなくす。次に有機相を分離する。そしてポリマーをメタノール中に沈殿させることによって単離する。水とメタノールでの洗浄後、環状オリゴマーをホットアセトンを用いて（繰り返し洗浄で）分離する。８０℃で乾燥させた後、５０ｇのポリホルマールが得られる。
【００５８】
（分析）
・ＧＰＣによれば、分子量Ｍｗ＝１１１．６２、Ｍｎ＝７１４６、D=１．５６
（ポリカーボネートに対するキャリブレーション）。
・ガラス転移温度Ｔｇ＝１１５℃
【００５９】
（実施例１４）
【化１１】
2007500760.tif 000011
【００６０】
４０．３６ｇ（０．１３ｍｏｌ）のビスフェノールＴＭＣと、１２．８ｇ（０．３２ｍｏｌ）の水酸化ナトリウムパールおよび０．１９５ｇ（０．００１３ｍｏｌ）のｐ−ｔｅｒｔ−ブチルフェノールを窒素保護下で攪拌しながら、４１．８７ｇ（０．２６ｍｏｌ）のα，α−ジクロロトルエン（アルドリッチ）と２２５ｍｌのＮ−メチル−２−ピロリドン（ＮＭＰ）との混合物に添加する。均一化した後、混合物を７７〜８１℃に加熱して、１時間この温度で攪拌する。常温まで冷却した後、反応バッチを塩化メチレンと水を用いて希釈する。有機相を、水を用いて複数回繰り返し洗浄して中性化し塩をなくす。次に有機相を分離する。そしてポリマーをメタノール中に沈殿させることによって単離する。水とメタノールでの洗浄後、環状オリゴマーをホットアセトンを用いて（繰り返し洗浄で）分離する。８０℃で乾燥させた後、４６．６ｇのポリホルマールが得られる。
【００６１】
（分析）
・ＧＰＣによれば、分子量Ｍｗ＝１０６４４、Ｍｎ＝７４００、D=１．４４
（ポリカーボネートに対するキャリブレーション）。
・ガラス転移温度Ｔｇ＝１５８℃
【図面の簡単な説明】
【００６２】
【図１】ポリカーボネートと比較したポリホルマールの吸水性を示す図である。
【図１】
2007500760.tif 000014
【国際調査報告】
2007500760.tif 000015
2007500760.tif 000016
2007500760.tif 000017
2007500760.tif 000018
2007500760.tif 000019
2007500760.tif 000020